(57)【要約】【課題】  露光光として波長４００〜４５０ｎｍの光を使用した場合に十分な感度及び解像度を得ることができ、然も良好なレジスト形状を得ることのできる感光性エレメントの提供。【解決手段】  感光性エレメントは、支持フィルムＸと感光性樹脂組成物層Ｚとを有する。Ｚの材料の感光性樹脂組成物はバインダーポリマーＡとエチレン性不飽和結合を有する光重合性化合物Ｂと光重合開始剤Ｃとを含有し、Ｃには、４，４´−ビス（ジアルキルアミノ）ベンゾフェノン及び／又は４，４´−ビス（アルキルアミノ）ベンゾフェノンが含まれ、Ｚの層厚Ｑ［μｍ］とＺ中のＡの総質量Ｗａ［ｇ］とＺ中のＢの総質量Ｗｂ［ｇ］とＺ中の上記ベンゾフェノンの質量Ｗｃ［ｇ］とが下記式（１）〜（３）で表される条件；（１）：Ｐ＝｛Ｗｃ／（Ｗａ＋Ｗｂ）｝×１００，（２）：Ｐ×Ｑ＝Ｒ，（３）：６．５≦Ｒ≦２１．５を同時に満たす。【選択図】  図１
2011018069.tif 000002
【特許請求の範囲】
【請求項１】
支持フィルムと、該支持フィルム上に配置される感光性樹脂組成物層とを有する感光性エレメントであって、
前記感光性樹脂組成物層には感光性樹脂組成物が含まれており、
前記感光性樹脂組成物は、（Ａ）バインダーポリマーと、（Ｂ）少なくとも１つの重合可能なエチレン性不飽和結合を有する光重合性化合物と、（Ｃ）光重合開始剤とを含んでおり、
前記（Ｃ）光重合開始剤には、４，４´−ビス（ジアルキルアミノ）ベンゾフェノン及び／又は４，４´−ビス（アルキルアミノ）ベンゾフェノンが構成成分として少なくとも含まれており、
前記感光性樹脂組成物層の層厚Ｑ［μｍ］と、前記感光性樹脂組成物層中の前記（Ａ）バインダーポリマーの総質量Ｗａ［ｇ］と、前記感光性樹脂組成物層中の前記（Ｂ）少なくとも１つの重合可能なエチレン性不飽和結合を有する光重合性化合物の総質量Ｗｂ［ｇ］と、前記感光性樹脂組成物層中の前記４，４´−ビス（ジアルキルアミノ）ベンゾフェノン及び／又は４，４´−ビス（アルキルアミノ）ベンゾフェノンの質量Ｗｃ［ｇ］とが、下記式（１）〜（３）で表される条件を同時に満たすように調節されていること、
を特徴とする感光性エレメント。
Ｐ＝｛Ｗｃ／（Ｗａ＋Ｗｂ）｝×１００  ・・・（１）
Ｐ×Ｑ＝Ｒ                            ・・・（２）
６．５≦Ｒ≦２１．５                  ・・・（３）
【請求項２】
前記４，４´−ビス（ジアルキルアミノ）ベンゾフェノンが、４，４´−ビス（ジエチルアミノ）ベンゾフェノン、４，４´−ビス（ジメチルアミノ）ベンゾフェノン、又は４，４´−ビス（メチルエチルアミノ）ベンゾフェノンであること、を特徴とする請求項１に記載の感光性エレメント。
【請求項３】
前記Ｒが下記式（４）で表される条件を満たすこと、を特徴とする請求項１又は２に記載の感光性エレメント。
７．２≦Ｒ≦２０．０                  ・・・（４）
【請求項４】
前記Ｒが下記式（５）で表される条件を満たすこと、を特徴とする請求項１〜３のうちの何れか一項に記載の感光性エレメント。
９．６≦Ｒ≦１８．５                  ・・・（５）
【請求項５】
請求項１〜４のいずれか一項に記載の感光性エレメントであって、波長４００〜４５０ｎｍの光により露光される感光性エレメント。
【請求項６】
前記感光性エレメントの感光性樹脂組成物が、前記波長４００〜４５０ｎｍの光により露光され、重合する特性を有していること、を特徴とする請求項５に記載の感光性エレメント。
【請求項７】
請求項１〜４のいずれか一項に記載の感光性エレメントであって、波長４００〜４１５ｎｍの光により露光される感光性エレメント。
【請求項８】
前記感光性エレメントの感光性樹脂組成物が、前記波長４００〜４１５ｎｍの光により露光され、重合する特性を有していること、を特徴とする請求項７に記載の感光性エレメント。
【請求項９】
請求項１〜８のいずれか一項に記載の感光性エレメントであって、青色レーザから発される光により露光される感光性エレメント。
【請求項１０】
請求項１〜８のいずれか一項に記載の感光性エレメントであって、窒化ガリウム系半導体レーザから発される光により露光される感光性エレメント。
【請求項１１】
請求項１〜１０のいずれか一項に記載の感光性エレメントであって、複数のミラーを配列し、各々のミラーの角度を必要に応じて変更することにより、露光光が画像状になる直接描画法により露光される感光性エレメント。
【請求項１２】
請求項１〜１０のいずれか一項に記載の感光性エレメントであって、デジタルライトプロセッシング露光法により露光される感光性エレメント。
【請求項１３】
請求項１〜４のいずれか一項に記載の感光性エレメントであって、波長３６５ｎｍ以下の光を９０％以上カットした活性光線により露光される感光性エレメント。
【請求項１４】
前記感光性エレメントの感光性樹脂組成物が、前記波長３６５ｎｍ以下の光を９０％以上カットした活性光線により露光され、重合する特性を有していること、を特徴とする請求項１３に記載の感光性エレメント。
【請求項１５】
請求項１〜４のいずれか一項に記載の感光性エレメントであって、光源の発振スペクトルにおける波長４００ｎｍ〜４５０ｎｍの面積積分強度ａが、波長３００ｎｍ以上４００ｎｍ未満の面積積分強度ｂの１０倍以上である光により露光される感光性エレメント。
【請求項１６】
請求項１〜１５のうちの何れか一項に記載の感光性エレメントの前記感光性樹脂組成物層における支持フィルムに接触している面と反対側の面の部分を、回路形成用基板の回路を形成すべき面に密着させることにより、前記回路形成用基板上に前記感光性樹脂組成物層を積層する第１工程と、
前記感光性樹脂組成物層の露光すべき所定部分に活性光線を照射して露光部を形成させる第２工程と、
次いで、前記露光部以外の未露光部を除去する第３工程と、
を少なくとも含んでいること、
を特徴とするレジストパターンの形成方法。
【請求項１７】
請求項１６に記載のレジストパターンの形成方法により、レジストパターンの形成された回路形成用基板をエッチング又はめっきすること、を特徴とするプリント配線板の製造方法。
【請求項１８】
支持フィルムと、合成樹脂からなる保護フィルムと、前記支持フィルムと前記保護フィルムとの間に配置される感光性樹脂組成物層とを有する感光性エレメントであって、
前記感光性樹脂組成物層には感光性樹脂組成物が含まれており、
前記感光性樹脂組成物は、（Ａ）バインダーポリマーと、（Ｂ）少なくとも１つの重合可能なエチレン性不飽和結合を有する光重合性化合物と、（Ｃ）光重合開始剤とを含んでおり、
前記（Ｃ）光重合開始剤には、４，４´−ビス（ジアルキルアミノ）ベンゾフェノン及び／又は４，４´−ビス（アルキルアミノ）ベンゾフェノンが構成成分として少なくとも含まれており、
前記感光性樹脂組成物層の層厚Ｑ［μｍ］と、前記感光性樹脂組成物層中の前記（Ａ）バインダーポリマーの総質量Ｗａ［ｇ］と、前記感光性樹脂組成物層中の前記（Ｂ）少なくとも１つの重合可能なエチレン性不飽和結合を有する光重合性化合物の総質量Ｗｂ［ｇ］と、前記感光性樹脂組成物層中の前記４，４´−ビス（ジアルキルアミノ）ベンゾフェノン及び／又は４，４´−ビス（アルキルアミノ）ベンゾフェノンの質量Ｗｃ［ｇ］とが、下記式（１）〜（３）で表される条件を同時に満たすように調節されていること、
を特徴とする感光性エレメント。
Ｐ＝｛Ｗｃ／（Ｗａ＋Ｗｂ）｝×１００  ・・・（１）
Ｐ×Ｑ＝Ｒ                            ・・・（２）
６．５≦Ｒ≦２１．５                  ・・・（３）
【請求項１９】
請求項１８に記載の感光性エレメントの前記保護フィルムを前記感光性樹脂組成物層から徐々に剥離させ、これと同時に徐々に露出してくる前記感光性樹脂組成物層の面の部分を、回路形成用基板の回路を形成すべき面に密着させることにより、前記回路形成用基板上に前記感光性樹脂組成物層を積層する第１工程と、
前記感光性樹脂組成物層の露光すべき所定部分に活性光線を照射して露光部を形成させる第２工程と、
次いで、前記露光部以外の未露光部を除去する第３工程と、
を少なくとも含んでいること、
を特徴とするレジストパターンの形成方法。
【請求項２０】
請求項１９に記載のレジストパターンの形成方法により、レジストパターンの形成された回路形成用基板をエッチング又はめっきすること、を特徴とするプリント配線板の製造方法。
【発明の詳細な説明】
【技術分野】
【０００１】
本発明は、感光性エレメント、これを用いたレジストパターンの形成方法及びプリント配線板の製造方法に関する。
【背景技術】
【０００２】
プリント配線板の製造分野においては、エッチングやめっき等に用いられるレジスト材料として、感光性樹脂組成物や、この感光性樹脂組成物からなる層（以下、「感光性樹脂組成物層」という）を支持フィルム上に形成し、感光性樹脂組成物層上に保護フィルムを配置させた構造を有する感光性エレメント（積層体）が広く用いられている。
【０００３】
従来、プリント配線板は上記感光性エレメントを用いて例えば以下の手順で製造されている。即ち、まず、感光性エレメントの感光性樹脂組成物層を銅張り積層板等の回路形成用基板上にラミネートする。このとき、感光性樹脂組成物層の支持フィルムに接触している面（以下、感光性樹脂組成物層の「下面」という）と反対側の面（以下、感光性樹脂組成物層の「上面」という）が回路形成用基板の回路を形成すべき面に密着するようにする。そのため、保護フィルムを感光性樹脂組成物層の上面に配置している場合、このラミネートの作業を保護フィルムを剥がしながら行う。次に、感光性樹脂組成物層を下地の回路形成用基板に加熱圧着する（常圧ラミネート法）。
【０００４】
次に、マスクフィルムなどを通してパターン露光する。このとき、露光前又は露光後の何れかのタイミングで支持フィルムを剥離する。その後、未露光部を現像液で溶解又は分散除去する。次に、エッチング処理又はめっき処理を施してパターンを形成させ、最終的に硬化部分を剥離除去する。
【０００５】
ここでエッチング処理とは、現像後に形成した硬化レジストによって被覆されていない金属面をエッチング除去した後、レジストを剥離する方法である。一方、めっき処理とは現像後に形成した硬化レジストによって被覆されていない金属面に銅及び半田等のめっき処理を行った後、レジストを除去しレジストによって被覆されていた金属面をエッチングする方法である。
【０００６】
上述のパターン露光には従来、主として水銀灯が光源として用いられてきた。しかしながら、水銀灯の光には人体に有害な紫外線（波長４００ｎｍ以下の光）が含まれており、作業の安全性に問題があった。光源として可視光レーザを用いる露光方法もあるが、この方法には可視光に感度を有するレジストが必要とされ、このレジストは暗室または赤色灯下で取り扱う必要があった。
【０００７】
上記の点を考慮して、水銀灯光源から発せられる光のうち波長３６５ｎｍ以下の光をフィルタを使用して９９．５％以上カットした活性光線をパターン露光に使用する技術が提案されている。
【０００８】
また、近年、波長４０５ｎｍの光を発振する、長寿命で高出力な窒化ガリウム系青色レーザ光源が安価に入手可能になり、これもパターン露光の光源として使用する技術が提案されている。
【０００９】
さらに近年、デジタルライトプロセッシング（ＤＬＰ（Ｄｉｇｉｔａｌ  Ｌｉｇｈｔ  Ｐｒｏｃｅｓｓｉｎｇ））露光法という直接描画法が提案されている（例えば、非特許文献１参照。）。この露光法でも、水銀灯光源から発せられる光のうち波長３６５ｎｍ以下の光をフィルタを使用して９９．５％以上カットした活性光線や、青色レーザ光源を使用する場合がある。
【先行技術文献】
【非特許文献】
【００１０】
【非特許文献１】エレクトロニクス実装技術２００２年６月号（ｐ．７４〜７９）
【発明の概要】
【発明が解決しようとする課題】
【００１１】
しかしながら、従来の感光性エレメントは、波長３６５ｎｍの光を中心とした水銀灯光源の全波長露光に対して最適な感光特性を発揮するように設計されているため、波長４００〜４５０ｎｍの光（水銀灯光源から発せられる光のうち波長３６５ｎｍ以下の光をフィルタを使用して９９．５％以上カットした活性光線、及び、非特許文献１記載のものをはじめとする半導体レーザの波長４０５ｎｍの光による露光光）を用いてパターン露光を行なうことを意図した場合には、当該波長４００〜４５０ｎｍの光に対する感光性エレメントの感度が低いためスループットが低く、十分な解像度、及び、良好なレジスト形状を得ることができなかった。
【００１２】
本発明は上記問題点に鑑みてなされたものであり、露光光として波長４００〜４５０ｎｍの光を使用した場合に十分な感度及び解像度を得ることができ、然も良好なレジスト形状を得ることのできる感光性エレメントを提供することを目的とする。また、本発明は、かかる感光性エレメントを用いたレジストパターンの形成方法を提供することを目的とする。更に、本発明は、かかる感光性エレメントを用いており、露光光として波長４００〜４５０ｎｍの光を使用した場合に高密度なプリント配線板を高いスループットで製造することのできるプリント配線板の製造方法を提供することを目的とする。
【課題を解決するための手段】
【００１３】
本発明者らは、先に述べた従来の感光性エレメントが、波長４００〜４５０ｎｍの光に対する感度が低いことの大きな原因の一つが、上記波長領域に対する感光性エレメントの光学密度（以下、「Ｏ．Ｄ．値」という。）が小さいため、上記波長領域の光を十分に吸収できず、感光性エレメント中の（Ｂ）成分（光重合性化合物）の光重合を開始できていないことであることを見出した。
【００１４】
本発明者らは更に検討を重ね、波長４００〜４５０ｎｍの光に対して大きな光吸収特性を有する化合物を光重合開始剤成分として感光性樹脂組成物層中に添加することにより、上記の感度不足を解消することを意図した場合には、感度は高いもののイエロー光（波長５８０〜６００ｎｍの光）下での保存安定性が低下する懸念があることを見出した。
【００１５】
更に、本発明者らは、イエロー光下での保存安定性を十分に確保しつつ、波長４００〜４５０ｎｍの光に対する感度の向上を図るためには、イエロー光下での保存安定性を有しており、かつ、波長４００〜４５０ｎｍの光に対して適度な光吸収特性を有する化合物を、従来の感光性エレメントの感光性樹脂組成物層に含まれている量よりも多量に添加することが有効であることを見出した。
【００１６】
そして、本発明者らは、鋭意検討を重ねた結果、特定の光重合開始剤成分を特定量含有させた感光性樹脂組成物層を用いて感光性エレメントを構成することにより、上記目的が達成可能であることを見出し、本発明に到達した。
【００１７】
すなわち、本発明は、支持フィルムと、該支持フィルム上に配置される感光性樹脂組成物層とを有する感光性エレメントであって、
上記感光性樹脂組成物層には感光性樹脂組成物が含まれており、
上記感光性樹脂組成物は、（Ａ）バインダーポリマーと、（Ｂ）少なくとも１つの重合可能なエチレン性不飽和結合を有する光重合性化合物と、（Ｃ）光重合開始剤とを含んでおり、
上記（Ｃ）光重合開始剤には、４，４´−ビス（ジアルキルアミノ）ベンゾフェノン及び／又は４，４´−ビス（アルキルアミノ）ベンゾフェノンが構成成分として少なくとも含まれており、
上記感光性樹脂組成物層の層厚Ｑ［μｍ］と、上記感光性樹脂組成物層中の上記（Ａ）バインダーポリマーの総質量Ｗａ［ｇ］と、上記感光性樹脂組成物層中の上記（Ｂ）少なくとも１つの重合可能なエチレン性不飽和結合を有する光重合性化合物の総質量Ｗｂ［ｇ］と、上記感光性樹脂組成物層中の上記４，４´−ビス（ジアルキルアミノ）ベンゾフェノン及び／又は４，４´−ビス（アルキルアミノ）ベンゾフェノンの質量Ｗｃ［ｇ］とが、下記式（１）〜（３）で表される条件を同時に満たすように調節されていること、
を特徴とする。
Ｐ＝｛Ｗｃ／（Ｗａ＋Ｗｂ）｝×１００  ・・・（１）
Ｐ×Ｑ＝Ｒ                            ・・・（２）
６．５≦Ｒ≦２１．５                  ・・・（３）
【００１８】
本発明の感光性エレメントの感光性樹脂組成物層の構成材料となる感光性樹脂組成物は、（Ｃ）光重合開始剤の構成成分として４，４´−ビス（ジアルキルアミノ）ベンゾフェノン及び／又は４，４´−ビス（アルキルアミノ）ベンゾフェノンを含む。上記ベンゾフェノンは、波長４００〜４５０ｎｍの光に対して比較的大きな光吸収特性を有し、イエロー光下での保存安定性も良好である。そして、この含有率を上述の式（１）〜（３）の条件を同時に満たすように調節することにより、露光光として波長４００〜４５０ｎｍの光を使用した場合に十分な感度及び解像度を得ることができ、然も良好なレジスト形状を得ることができる。
【００１９】
感光性樹脂組成物層の層厚を一定とした場合、波長４００〜４５０ｎｍの光に対する感度を増加させようと上記ベンゾフェノンの配合量を多くしすぎると（Ｒが２１．５を超えると）、感光性樹脂組成物層のＯ．Ｄ．値が大きくなり、波長４００〜４５０ｎｍの光に対する感度は高くなるものの、感光性エレメントの底部まで光が到達しにくくなるため該底部の硬化性が不十分となり、現像後のレジスト形状が逆台形状であったり、解像度が不十分となる。
【００２０】
一方、感光性樹脂組成物層の層厚を一定とした場合、上記ベンゾフェノンの配合量を少なくしすぎると（Ｒが６．５未満となると）、波長４００〜４５０ｎｍの光に対する感度が十分に得られなくなる。
【００２１】
更に、感光性樹脂組成物層の波長４００〜４５０ｎｍの光に対する感度、及び、イエロー光下での保存安定性は、上記ベンゾフェノンの配合量のみならず感光性樹脂組成物層の層厚にも依存することを考慮して本発明者らは、上述の式（１）〜（３）の条件を見出した。
【００２２】
また、本発明においては、上記４，４´−ビス（ジアルキルアミノ）ベンゾフェノンが、４，４´−ビス（ジエチルアミノ）ベンゾフェノン、４，４´−ビス（ジメチルアミノ）ベンゾフェノン、又は４，４´−ビス（メチルエチルアミノ）ベンゾフェノンであることが好ましい。これらのベンゾフェノン化合物は、イエロー光下での保存安定性を有しており、かつ、波長４００〜４５０ｎｍの光に対して適度な光吸収特性を有する。
【００２３】
また、本発明においては、上記Ｒが下記式（４）で表される条件を満たすことが好ましく、下記式（５）で表される条件を満たすことより好ましい。
７．２≦Ｒ≦２０．０                  ・・・（４）
９．６≦Ｒ≦１８．５                  ・・・（５）
【００２４】
上記感光性エレメントは、（ｉ）波長４００〜４５０ｎｍの光により露光される感光性エレメント又は（ｉｉ）波長４００〜４１５ｎｍの光により露光される感光性エレメントであるとよい。また、感光性エレメントは、（ｉｉｉ）青色レーザから発される光により露光される感光性エレメント又は（ｉｖ）複数のミラーを配列し、各々のミラーの角度を必要に応じて変更することにより、露光光が画像状になる直接描画法（より好ましくはデジタルライトプロセッシング露光法）により露光される感光性エレメントであると更によい。また更に、上記感光性エレメントは、感光性樹脂組成物層に含まれる感光性樹脂組成物が、上記のように露光され、重合する特性を有していることが更によい。より好ましい態様においては、上記波長４００〜４１５ｎｍの光はレーザ光（好ましくは半導体レーザダイオードから発される光、より好ましくは窒化ガリウム系半導体レーザから発される光）であり、上記青色レーザから発される光は窒化ガリウム系青色レーザから発される波長４００〜４１５ｎｍの光であり、上記直接描画法による露光は波長４００〜４１５ｎｍの光により行われる。
【００２５】
上記感光性エレメントはまた、（ｖ）波長３６５ｎｍ以下の光を９０％以上カットした活性光線により露光される感光性エレメントであるとよい。また更に、上記感光性エレメントは、感光性樹脂組成物層に含まれる感光性樹脂組成物が、上記のように露光され、重合する特性を有していることが更によい。この場合において、波長３６５ｎｍ以下の光は９９．０％カットされていることが更によく、９９．５％以上カットされていることが特に好ましい。
【００２６】
上記感光性エレメントはまた、（ｖｉ）光源の発振スペクトルにおける波長４００ｎｍ〜４５０ｎｍの面積積分強度ａが、波長３００ｎｍ以上４００ｎｍ未満の面積積分強度ｂの１０倍以上である光により露光される感光性エレメントであるとよい。
【００２７】
感光性エレメントにおける上記好適な態様を採用することにより、感度及び解像度を更に向上させることができ、また、確実に良好なレジスト形状を得ることができる。
【００２８】
また、本発明は、上述した本発明の感光性エレメントの上記感光性樹脂組成物層における支持フィルムに接触している面と反対側の面の部分を、回路形成用基板の回路を形成すべき面に密着させることにより、上記回路形成用基板上に上記感光性樹脂組成物層を積層する第１工程と、
上記感光性樹脂組成物層の露光すべき所定部分に活性光線を照射して露光部を形成させる第２工程と、
次いで、上記露光部以外の未露光部を除去する第３工程と、
を少なくとも含んでいること、
を特徴とするレジストパターンの形成方法を提供する。
【００２９】
また、本発明は、上述した本発明のレジストパターンの形成方法により、レジストパターンの形成された回路形成用基板をエッチング又はめっきすること、を特徴とするプリント配線板の製造方法を提供する。
【００３０】
本発明のレジストパターンの形成方法及び本発明のプリント配線板の製造方法は、上述の本発明の感光性エレメントを用いるものであるため、感光性エレメントに対する露光光として波長４００〜４５０ｎｍの光を使用した場合であっても、十分な感度及び解像度を得ることができ、然も良好なレジスト形状を得ることのできるレジストパターンを得ることができ、かつ、密度なプリント配線板を高いスループットで製造することができる。
【００３１】
また、本発明は、支持フィルムと、合成樹脂からなる保護フィルムと、支持フィルムと保護フィルムとの間に配置される感光性樹脂組成物層とを有する感光性エレメントであって、
感光性樹脂組成物層には感光性樹脂組成物が含まれており、
感光性樹脂組成物は、（Ａ）バインダーポリマーと、（Ｂ）少なくとも１つの重合可能なエチレン性不飽和結合を有する光重合性化合物と、（Ｃ）光重合開始剤とを含んでおり、
（Ｃ）光重合開始剤には、４，４´−ビス（ジアルキルアミノ）ベンゾフェノン及び／又は４，４´−ビス（アルキルアミノ）ベンゾフェノンが構成成分として少なくとも含まれており、
感光性樹脂組成物層の層厚Ｑ［μｍ］と、感光性樹脂組成物層中の（Ａ）バインダーポリマーの総質量Ｗａ［ｇ］と、感光性樹脂組成物層中の（Ｂ）少なくとも１つの重合可能なエチレン性不飽和結合を有する光重合性化合物の総質量Ｗｂ［ｇ］と、感光性樹脂組成物層中の４，４´−ビス（ジアルキルアミノ）ベンゾフェノン及び／又は４，４´−ビス（アルキルアミノ）ベンゾフェノンの質量Ｗｃ［ｇ］とが、下記式（１）〜（３）で表される条件を同時に満たすように調節されていること、
を特徴とする感光性エレメントを提供する。
Ｐ＝｛Ｗｃ／（Ｗａ＋Ｗｂ）｝×１００  ・・・（１）
Ｐ×Ｑ＝Ｒ                            ・・・（２）
６．５≦Ｒ≦２１．５                  ・・・（３）
【００３２】
更に、本発明は、上述した本発明の感光性エレメントの保護フィルムを感光性樹脂組成物層から徐々に剥離させ、これと同時に徐々に露出してくる感光性樹脂組成物層の面の部分を、回路形成用基板の回路を形成すべき面に密着させることにより、回路形成用基板上に感光性樹脂組成物層を積層する第１工程と、
感光性樹脂組成物層の露光すべき所定部分に活性光線を照射して露光部を形成させる第２工程と、
次いで、露光部以外の未露光部を除去する第３工程と、
を少なくとも含んでいること、
を特徴とするレジストパターンの形成方法を提供する。
【００３３】
また、本発明は、上述した本発明のレジストパターンの形成方法により、レジストパターンの形成された回路形成用基板をエッチング又はめっきすること、を特徴とするプリント配線板の製造方法を提供する。
【発明の効果】
【００３４】
本発明によれば、露光光として波長４００〜４５０ｎｍの光を使用した場合に十分な感度及び解像度を得ることができ、然も良好なレジスト形状を得ることのできる感光性エレメントを提供することが可能となる。
【００３５】
また、本発明によれば、かかる感光性エレメントを用いたレジストパターンの形成方法及びプリント配線板の製造方法を提供することが可能となる。より詳しくは、露光光として波長４００〜４５０ｎｍの光を使用した場合に十分な感度及び解像度を得ることができ、然も良好なレジスト形状を得ることのできるレジストパターンの形成方法を提供することが可能となる。更に、露光光として波長４００〜４５０ｎｍの光を使用した場合に高密度なプリント配線板を高いスループットで製造することのできるプリント配線板の製造方法を提供することが可能となる。
【図面の簡単な説明】
【００３６】
【図１】本発明の感光性エレメントの好適な一実施形態を示す模式断面図である。
【図２】本発明の感光性エレメントの好適な他の実施形態を示す模式断面図である。
【図３】水銀灯光源の発振スペクトル図である。
【図４】フィルタを使用した水銀灯光源の発振スペクトル図である。
【発明を実施するための形態】
【００３７】
以下、本発明の実施の形態について詳細に説明する。なお、本発明において、（メタ）アクリル酸とはアクリル酸又はメタクリル酸を示し、（メタ）アクリレートとはアクリレート又はそれに対応するメタクリレートを意味し、（メタ）アクリロイル基とはアクリロイル基又はメタクリロイル基を意味する。
【００３８】
（感光性樹脂組成物）
先ず、本発明の感光性エレメントの感光性樹脂組成物層の構成材料となる感光性樹脂組成物について説明する。この感光性樹脂組成物は、支持フィルムと、該支持フィルム上に配置される感光性樹脂組成物層とを少なくとも有する感光性エレメントの感光性樹脂組成物層の構成材料となる感光性樹脂組成物であって、（Ａ）バインダーポリマーと、（Ｂ）少なくとも１つの重合可能なエチレン性不飽和結合を有する光重合性化合物と、（Ｃ）光重合開始剤とを少なくともを含有するものである。
【００３９】
まず、（Ａ）成分であるバインダーポリマーについて説明する。
【００４０】
感光性樹脂組成物を構成材料とする感光性樹脂組成物層の回路形成用基板に対する密着性及び剥離特性を共に良好にする観点から、この（Ａ）バインダーポリマーは、その分子内にスチレン又はスチレン誘導体に基づく繰り返し単位を少なくとも含有していることが好ましい。更に、スチレン又はスチレン誘導体に基づく繰り返し単位の含有率は、分子全質量を基準として３〜３０質量％であることが好ましく、４〜２８質量％であることがより好ましく、５〜２７質量％であることが特に好ましい。この含有量が３質量％未満では上記密着性が劣る傾向があり、この含有量が３０質量％を超えると剥離片が大きくなり、剥離時間が長くなる傾向がある。また、この密着性及び剥離特性の観点から、（Ａ）バインダーポリマーは、メタクリル酸に基づく繰り返し単位を構成成分として含むことが好ましい。
【００４１】
なお、本発明において、「スチレン誘導体」とは、スチレンにおける水素原子が置換基（アルキル基等の有機基やハロゲン原子等）で置換されたものをいう。
【００４２】
このバインダーポリマーを用いて感光性樹脂組成物層を形成する場合、１種類のバインダーポリマーを単独で使用してもよく、２種類以上のバインダーポリマーを任意に組み合わせて使用してもよい。２種類以上を組み合わせて使用する場合のバインダーポリマーとしては、例えば、異なる共重合成分からなる２種類以上の（異なる繰り返し単位を構成成分として含む）バインダーポリマー、異なる重量平均分子量の２種類以上のバインダーポリマー、異なる分散度の２種類以上のバインダーポリマーなどが挙げられる。また、特開平１１−３２７１３７号公報に記載のマルチモード分子量分布を有するポリマーを使用することもできる。
【００４３】
バインダーポリマーの重量平均分子量（Ｍｗ）及び数平均分子量（Ｍｎ）は、ゲルパーミエーションクロマトグラフィー（ＧＰＣ）により測定することができる（標準ポリスチレンを用いた検量線による換算）。
【００４４】
この測定法によれば、バインダーポリマーのＭｗは、５０００〜３０００００であることが好ましく、４００００〜１５００００であることがより好ましい。Ｍｗが５０００未満では耐現像液性が低下する傾向があり、３０００００を超えると現像時間が長くなる傾向がある。
【００４５】
上記（Ａ）バインダーポリマーは、分散度（Ｍｗ／Ｍｎ）が１．０〜３．０であることが好ましく、１．０〜２．０であることがより好ましい。分散度が３．０を超えると密着性及び解像度が低下する傾向がある。
【００４６】
上記（Ａ）バインダーポリマーとしては、例えば、アクリル系樹脂、スチレン系樹脂、エポキシ系樹脂、アミド系樹脂、アミドエポキシ系樹脂、アルキド系樹脂、フェノール系樹脂等が挙げられる。アルカリ現像性の見地からは、アクリル系樹脂が好ましい。これらは単独で又は２種以上を組み合わせて用いることができる。
【００４７】
上記（Ａ）バインダーポリマーは、例えば、重合性単量体をラジカル重合させることにより製造することができる。上記重合性単量体としては、例えば、スチレン、ビニルトルエン、α−メチルスチレン等のα−位若しくは芳香族環において置換されている重合可能なスチレン誘導体を必須共重合成分として含む。その他の成分としてジアセトンアクリルアミド等のアクリルアミド、アクリロニトリル、ビニル−ｎ−ブチルエーテル等のビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸などが挙げられる。これらは単独で又は２種類以上を任意に組み合わせて使用してもよい。
【００４８】
上記（メタ）アクリル酸アルキルエステルとしては、例えば、下記一般式（Ｉ）で表される化合物、これらの化合物のアルキル基に水酸基、エポキシ基、ハロゲン基等が置換した化合物などが挙げられる。ただし、下記一般式（Ｉ）中、Ｒ３は水素原子又はメチル基を示し、Ｒ４は炭素数１〜１２のアルキル基を示す。
【００４９】
ＣＨ２＝Ｃ（Ｒ３）−ＣＯＯＲ４  ・・・（Ｉ）
【００５０】
上記一般式（Ｉ）中のＲ４で示される炭素数１〜１２のアルキル基としては、例えば、メチル基、エチル基、プロピル基、ブチル基、ペンチル基、ヘキシル基、ヘプチル基、オクチル基、ノニル基、デシル基、ウンデシル基、ドデシル基及びこれらの構造異性体が挙げられる。上記一般式（Ｉ）で表される単量体としては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステル、等が挙げられる。これらは単独で又は２種以上を任意に組み合わせて用いることができる。
【００５１】
本発明における（Ａ）バインダーポリマーは、アルカリ溶液を用いてアルカリ現像を行う場合の現像性の見地から、カルボキシル基を有するポリマーの１種又は２種以上からなることが好ましい。このような（Ａ）バインダーポリマーは、例えば、カルボキシル基を有する重合性単量体とその他の重合性単量体をラジカル重合させることにより製造することができる。
【００５２】
（Ａ）バインダーポリマーの酸価は、３０〜２００ｍｇＫＯＨ／ｇであることが好ましく、４５〜１５０ｍｇＫＯＨ／ｇであることがより好ましい。この酸価が３０ｍｇＫＯＨ／ｇ未満では現像時間が長くなる傾向があり、２００ｍｇＫＯＨ／ｇを超えると光硬化したレジストの耐現像液性が低下する傾向がある。また、現像工程として溶剤現像を行う場合は、カルボキシル基を有する重合性単量体を少量に調製することが好ましい。
【００５３】
また、（Ａ）バインダポリマーは必要に応じて波長４００〜４５０ｎｍの光に対して感光性を有する特性基をその分子内に有していてもよい。
【００５４】
次に、（Ｂ）成分である、少なくとも１つの重合可能なエチレン性不飽和結合を有する光重合性化合物（以下、「光重合性化合物」という。）について説明する。
【００５５】
（Ｂ）光重合性化合物としては、例えば、多価アルコールにα，β−不飽和カルボン酸を反応させて得られる化合物、ビスフェノールＡ系（メタ）アクリレート化合物、グリシジル基含有化合物にα，β−不飽和カルボン酸を反応させて得られる化合物、分子内にウレタン結合を有する（メタ）アクリレート化合物等のウレタンモノマー、ノニルフェノキシポリエチレンオキシアクリレート、フタル酸系化合物、（メタ）アクリル酸アルキルエステル等が挙げられる。これらは単独で、または２種類以上を組み合わせて使用される。耐めっき性、密着性の観点から、ビスフェノールＡ系（メタ）アクリレート化合物または分子内にウレタン結合を有する（メタ）アクリレート化合物を必須成分とすることが好ましい。また、分子内に一つの重合可能なエチレン性不飽和結合を有する光重合性不飽和化合物と、分子内に二つ以上の重合可能なエチレン性不飽和結合を有する光重合性不飽和化合物とを組み合わせて用いることが、本発明の効果をより確実に得る観点より好ましい。
【００５６】
上記多価アルコールにα，β−不飽和カルボン酸を反応させて得られる化合物としては、たとえば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４でありプロピレン基の数が２〜１４であるポリエチレン・ポリプロピレングリコールジ（メタ）アクリレート、トリメチロールプロパンジ（メタ）アクリレート、トリメチロールプロパントリ（メタ）アクリレート、ＥＯ変性トリメチロールプロパントリ（メタ）アクリレート、ＰＯ変性トリメチロールプロパントリ（メタ）アクリレート、ＥＯ，ＰＯ変性トリメチロールプロパントリ（メタ）アクリレート、テトラメチロールメタントリ（メタ）アクリレート、テトラメチロールメタンテトラ（メタ）アクリレート、ジペンタエリスリトールペンタ（メタ）アクリレート、ジペンタエリスリトールヘキサ（メタ）アクリレート等が挙げられる。これらは単独で、または２種類以上を組み合わせて使用される。ここで、「ＥＯ」とはエチレンオキサイドを示し、ＥＯ変性された化合物はエチレンオキサイド基のブロック構造を有するものを示す。また、「ＰＯ」とはプロピレンオキサイドを示し、ＰＯ変性された化合物はプロピレンオキサイド基のブロック構造を有するものを示す。
【００５７】
上記ビスフェノールＡ系（メタ）アクリレート化合物としては、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリブトキシ）フェニル）プロパン、２，２−ビス（４−（（メタ）アクリロキシポリエトキシポリプロポキシ）フェニル）プロパン等が挙げられる。上記２，２−ビス（４−（（メタ）アクリロキシポリエトキシ）フェニル）プロパンとしては、たとえば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパン等が挙げられる。
【００５８】
２，２−ビス（４−（メタクリロキシペンタエトキシ）フェニル）プロパンは、ＢＰＥ−５００（新中村化学工業（株）製、製品名）として商業的に入手可能であり、２，２−ビス（４−（メタクリロキシペンタデカエトキシ）フェニル）プロパンは、ＢＰＥ−１３００（新中村化学工業（株）製、製品名）として商業的に入手可能である。上記２，２−ビス（４−（（メタ）アクリロキシポリエトキシ）フェニル）プロパンの１分子内のエチレンオキサイド基の数は４〜２０であることが好ましく、８〜１５であることがより好ましい。これらは単独で、または２種類以上を任意に組み合わせて使用される。
【００５９】
上記分子内にウレタン結合を有する（メタ）アクリレート化合物としては、たとえば、β位にＯＨ基を有する（メタ）アクリルモノマーとジイソシアネート化合物（イソホロンジイソシアネート、２，６−トルエンジイソシアネート、２，４−トルエンジイソシアネート、１，６−ヘキサメチレンジイソシアネート等）との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレート等が挙げられる。ＥＯ変性ウレタンジ（メタ）アクリレートとしては、たとえば、ＵＡ−１１（新中村化学工業（株）製、製品名）が挙げられる。また、ＥＯ，ＰＯ変性ウレタンジ（メタ）アクリレートとしては、たとえば、ＵＡ−１３（新中村化学工業（株）製、製品名）が挙げられる。これらは単独で、または２種類以上を組み合わせて使用される。
【００６０】
上記ノニルフェノキシポリエチレンオキシアクリレートとしては、たとえば、ノニルフェノキシテトラエチレンオキシアクリレート、ノニルフェノキシペンタエチレンオキシアクリレート、ノニルフェノキシヘキサエチレンオキシアクリレート、ノニルフェノキシヘプタエチレンオキシアクリレート、ノニルフェノキシオクタエチレンオキシアクリレート、ノニルフェノキシノナエチレンオキシアクリレート、ノニルフェノキシデカエチレンオキシアクリレート、ノニルフェノキシウンデカエチレンオキシアクリレートが挙げられる。これらは単独で、または２種類以上を任意に組み合わせて使用される。
【００６１】
上記フタル酸系化合物としては、γ−クロロ−β−ヒドロキシプロピル−β´−（メタ）アクリロイルオキシエチル−ｏ−フタレート、β−ヒドロキシアルキル−β´−（メタ）アクリロルオキシアルキル−ｏ−フタレート等が挙げられる。これらは単独で、または２種類以上を任意に組み合わせて使用される。
【００６２】
次に（Ｃ）成分である光重合開始剤について説明する。（Ｃ）光重合開始剤には、４，４´−ビス（ジアルキルアミノ）ベンゾフェノン及び／又は４，４´−ビス（アルキルアミノ）ベンゾフェノンが構成成分として少なくとも含まれている。ここで、４，４´−ビス（ジアルキルアミノ）ベンゾフェノンは、４，４´−ビス（ジエチルアミノ）ベンゾフェノン、４，４´−ビス（ジメチルアミノ）ベンゾフェノン、又は４，４´−ビス（メチルエチルアミノ）ベンゾフェノンであることが好ましい。なお、（Ｃ）光重合開始剤には、４，４´−ビス（ジエチルアミノ）ベンゾフェノンが構成成分として少なくとも含まれていることがさらに好ましい。そして、感光性樹脂組成物層中の４，４´−ビス（ジアルキルアミノ）ベンゾフェノン及び／又は４，４´−ビス（アルキルアミノ）ベンゾフェノンの配合量（含有量）は、以下の条件を満たすように調節されている。
【００６３】
すなわち、感光性樹脂組成物層の層厚Ｑ［μｍ］と、感光性樹脂組成物層中の（Ａ）バインダーポリマーの総質量Ｗａ［ｇ］と、感光性樹脂組成物層中の（Ｂ）少なくとも１つの重合可能なエチレン性不飽和結合を有する光重合性化合物の総質量Ｗｂ［ｇ］と、感光性樹脂組成物層中の４，４´−ビス（ジアルキルアミノ）ベンゾフェノン及び／又は４，４´−ビス（アルキルアミノ）ベンゾフェノンの質量Ｗｃ［ｇ］とが、下記式（１）〜（３）で表される条件を同時に満たすように調節されている。
Ｐ＝｛Ｗｃ／（Ｗａ＋Ｗｂ）｝×１００  ・・・（１）
Ｐ×Ｑ＝Ｒ                            ・・・（２）
６．５≦Ｒ≦２１．５                  ・・・（３）
【００６４】
ここで、Ｒが６．５未満であると、波長４００〜４５０ｎｍ光に対するＯ．Ｄ．値が小さく、十分に光を吸収できないため、感度が低くなる。また、Ｒが２１．５を超えるとＯ．Ｄ．値が高く、感度は高くできるものの、感光性エレメントの底部まで光が到達しにくくなるため該底部の硬化性が悪くなり、現像後のレジスト形状が逆台形状になったり、解像度が不十分となる。なお、上記Ｒとしては、２０．０以下であることが好ましく、１８．５以下であることがより好ましく、１７．５以下であることがさらに好ましく、１６．８以下であることが特に好ましく、１４．４以下であることが極めて好ましい。また、上記Ｒとしては、７．２以上であることが好ましく、９．６以上であることがより好ましい。
【００６５】
また、上記Ｒが下記式（４）で表される条件を満たすことが好ましく、下記式（５）で表される条件を満たすことより好ましい。
７．２≦Ｒ≦２０．０                  ・・・（４）
９．６≦Ｒ≦１８．５                  ・・・（５）
【００６６】
その他の上記（Ｃ）光重合開始剤成分としては、例えば、ベンゾフェノン、２−ベンジル−２−ジメチルアミノ−１−（４−モルホリノフェニル）−ブタノン−１，２−メチル−１−［４−（メチルチオ）フェニル］−２−モルフォリノ−プロパノン−１等の芳香族ケトン、アルキルアントラキノン等のキノン類、ベンゾインアルキルエーテル等のベンゾインエーテル化合物、ベンゾイン、アルキルベンゾイン等のベンゾイン化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９´−アクリジニル）ヘプタン等のアクリジン誘導体、Ｎ−フェニルグリシン、Ｎ−フェニルグリシン誘導体、クマリン系化合物などが挙げられる。
【００６７】
また、２つの２，４，５−トリアリールイミダゾールのアリール基の置換基は同一で対象な化合物を与えてもよいし、相違して非対称な化合物を与えてもよい。また、密着性及び感度の見地からは、２，４，５−トリアリールイミダゾール二量体がより好ましい。これらは、単独で又は２種類以上を組み合わせて使用される。
【００６８】
感光性樹脂組成物には、必要に応じて、分子内に少なくとも１つのカチオン重合可能な環状エーテル基を有する光重合性化合物（オキセタン化合物等）、カチオン重合開始剤、マラカイトグリーン等の染料、トリブロモフェニルスルホン、ロイコクリスタルバイオレット等の光発色剤、熱発色防止剤、ｐ−トルエンスルホンアミド等の可塑剤、顔料、充填剤、消泡剤、難燃剤、安定剤、密着性付与剤、レベリング剤、剥離促進剤、酸化防止剤、香料、イメージング剤、熱架橋剤などを（Ａ）成分及び（Ｂ）成分の総量１００質量部に対して各々０．０１〜２０質量部程度含有することができる。これらは、単独で又は２種類以上を組み合わせて使用される。
【００６９】
また、本発明の感光性樹脂組成物は、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解して固形分３０〜６０質量％程度の溶液としてもよい。この溶液を感光性エレメントの感光性樹脂組成物層を形成するための塗布液として使用することができる。
【００７０】
また、上記の塗布液は、後述の支持フィルム上に塗布・乾燥させて感光性エレメントの感光性樹脂組成物層を形成させるために使用してもよいが、例えば、金属板の表面、例えば、銅、銅系合金、ニッケル、クロム、鉄、ステンレス等の鉄系合金、好ましくは銅、銅系合金、鉄系合金の表面上に、液状レジストとして塗布して乾燥後、保護フィルムを被覆して用いてもよい。
【００７１】
また、感光性樹脂組成物層の層厚Ｑは、感光性エレメントの用途により異なるが、乾燥後の厚みで１〜１００μｍ程度であることが好ましい。上述の液状レジストに保護フィルムを被覆して用いる場合は、保護フィルムとして、ポリエチレン、ポリプロピレン等の重合体フィルムなどが挙げられる。
【００７２】
（感光性エレメント）
次に、本発明の感光性エレメントについて説明する。図１は本発明の感光性エレメントの好適な一実施形態を示す模式断面図である。本発明の感光性エレメント１は、支持フィルム１１と、該支持フィルム１１上に配置される感光性樹脂組成物層１２とを少なくとも有するものである。なお、本発明の感光性エレメント１は、図２に示すように、感光性樹脂組成物層１２における支持フィルム１１に接触している面と反対側の面上に、さらに保護フィルム１３を備えていてもよい。
【００７３】
支持フィルム１１は、例えば、ポリエチレンテレフタレート、ポリプロピレン、ポリエチレン、ポリエステル等の耐熱性及び耐溶剤性を有する重合体フィルムを用いることができる。また、支持フィルム（重合体フィルム）は、厚みが１〜１００μｍであることが好ましい。この厚みが５μｍ未満では現像前の支持フィルム剥離の際に支持フィルムが破れやすくなる傾向があり、２５μｍを超えると解像度が低下する傾向がある。なお、重合体フィルムは、一つを感光性樹脂組成物層の支持体として、他の一つを感光性樹脂組成物の保護フィルムとして感光性樹脂組成物層の両面に積層して使用してもよい。
【００７４】
保護フィルム１３は、感光性樹脂組成物層及び支持体の接着力よりも、感光性樹脂組成物層及び保護フィルムの接着力の方が小さいものが好ましく、また、低フィッシュアイのフィルムが好ましい。尚、「フィッシュアイ」とは、材料を熱溶融し、混練、押し出し、２軸延伸、キャスティング法等によりフィルムを製造する際に、材料の異物、未溶解物、酸化劣化物等がフィルム中に取り込まれたものである。
【００７５】
保護フィルムとしては、例えば、ポリエチレンテレフタレート、ポリプロピレン、ポリエチレン、ポリエステル等の耐熱性及び耐溶剤性を有する重合体フィルムを用いることができる。市販のものとして、例えば、王子製紙社製アルファンＭＡ−４１０、Ｅ−２００Ｃ、信越フィルム社製等のポリプロピレンフィルム、帝人社製ＰＳ−２５等のＰＳシリーズなどのポリエチレンテレフタレートフィルム等が挙げられるがこれに限られたものではない。
【００７６】
保護フィルムは、厚みが１〜１００μｍであることが好ましく、５〜５０μｍであることがより好ましく、５〜３０μｍであることが更に好ましく、１５〜３０μｍであることが特に好ましい。この厚みが１μｍ未満ではラミネートの際、保護フィルムが破れる傾向があり、１００μｍを超えると廉価性に劣る傾向がある。
【００７７】
感光性樹脂組成物層１２は、本発明の感光性樹脂組成物を先に述べたような溶剤に溶解して固形分３０〜６０質量％程度の溶液（塗布液）とした後に、係る溶液（塗布液）を支持フィルム上に塗布して乾燥することにより形成することが好ましい。塗布は、例えば、ロールコータ、コンマコータ、グラビアコータ、エアーナイフコータ、ダイコータ、バーコータ等の公知の方法で行うことができる。乾燥は７０〜１５０℃、５〜３０分間程度で行うことができる。また、感光性樹脂組成物中の残存有機溶剤量は、後の工程での有機溶剤の拡散を防止する点から、２質量％以下とすることが好ましい。
【００７８】
また、感光性樹脂組成物層の厚みは、用途により異なるが、乾燥後の厚みで１〜１００μｍであることが好ましく、１〜５０μｍであることがより好ましい。この厚みが１μｍ未満では工業的に塗工困難な傾向があり、１００μｍを超えると本発明の効果が小さくなり、接着力、解像度が低下する傾向がある。
【００７９】
また、感光性樹脂組成物層は、波長３６５ｎｍの紫外線に対する透過率が５〜７５％であることが好ましく、７〜６０％であることがより好ましく、１０〜４０％であることが特に好ましい。この透過率が５％未満では密着性が劣る傾向があり、７５％を超えると解像度が劣る傾向がある。上記透過率は、ＵＶ分光計により測定することができ、上記ＵＶ分光計としては、日立製作所社製２２８Ａ型Ｗビーム分光光度計等が挙げられる。
【００８０】
上記方法により形成した感光性樹脂組成物層は、露光波長４０５ｎｍに対するＯ．Ｄ．値が０．２０〜０．８０のものが好ましく、０．２０〜０．７０のものがより好ましく、０．２５〜０．６５のものがさらに好ましい。感光性樹脂組成物層のＯ．Ｄ．値が上記範囲内の場合には、感光性樹脂組成物層は露光光として波長４００〜４５０ｎｍの光を使用した場合に十分な感度及び解像度を得ることができ、然も良好なレジスト形状を得ることができる。上記Ｏ．Ｄ．値が０．２０未満であると、重合反応をするために十分な光を吸収できないため、感度が低くなる傾向がある。他方、上記Ｏ．Ｄ．値が０．８０を超えると、感度は高いものの、底部まで光が到達しにくくなるため底部の硬化性が悪くなり、現像後のレジスト形状が逆台形状になったり、解像度が悪くなったりする傾向がある。
【００８１】
本発明の感光性エレメントは、更にクッション層、接着層、光吸収層、ガスバリア層等の中間層等を有していてもよい。また得られた感光性エレメントはシート状、又は巻芯にロール状に巻き取って保管することができる。なお、この際支持体が１番外側になるように巻き取られることが好ましい。上記ロール状の感光性エレメントロールの端面には、端面保護の見地から端面セパレータを設置することが好ましく、耐エッジフュージョンの見地から防湿端面セパレータを設置することが好ましい。また、梱包方法として、透湿性の小さいブラックシートに包んで包装することが好ましい。上記巻芯としては、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックなどが挙げられる。
【００８２】
（レジストパターンの形成方法）
次に、本発明のレジストパターンの形成方法について説明する。本発明のレジストパターンの形成方法は、上述した本発明の感光性エレメントが保護フィルムを備えている場合には、その保護フィルムを感光性樹脂組成物層から徐々に剥離させ、これと同時に徐々に露出してくる感光性樹脂組成物層の面の部分を、回路形成用基板の回路を形成すべき面に密着させることにより、回路形成用基板上に感光性樹脂組成物層を積層する第１工程と、感光性樹脂組成物層の露光すべき所定部分に活性光線を照射して露光部を形成させる第２工程と、次いで、露光部以外の未露光部を除去する第３工程と、を少なくとも含んでいること、を特徴とするものである。なお、「回路形成用基板」とは、絶縁層と絶縁層上に形成された導体層とを備えた基板をいう。
【００８３】
第１工程における回路形成用基板上への感光性樹脂組成物層の積層方法としては、保護フィルムを除去した後、感光性樹脂組成物層を加熱しながら感光性樹脂組成物層を回路形成用基板に圧着することにより積層する方法が挙げられる。なお、この作業は、密着性及び追従性の見地から減圧下で積層することが好ましい。感光性エレメントの積層は、感光性樹脂組成物層及び／又は回路形成用基板を７０〜１３０℃に加熱することが好ましく、圧着圧力は、０．１〜１．０ＭＰａ程度（１〜１０ｋｇｆ／ｃｍ２程度）とすることが好ましいが、これらの条件には特に制限はない。また、感光性樹脂組成物層を上記のように７０〜１３０℃に加熱すれば、予め回路形成用基板を予熱処理することは必要ではないが、積層性をさらに向上させるために、回路形成用基板の予熱処理を行うこともできる。
【００８４】
第２工程における露光部を形成する方法としては、アートワークと呼ばれるネガ又はポジマスクパターンを通して活性光線を画像上に照射する方法（マスク露光法）が挙げられる。この際、感光性樹脂組成物層上に存在する支持フィルムが活性光線に対して透明である場合には、支持フィルムを通して活性光線を照射することができ、支持フィルムが遮光性である場合には、支持フィルムを除去した後に感光性樹脂組成物層に活性光線を照射する。また、レーザ直接描画露光法や、複数のミラーを配列し、各々のミラーの角度を必要に応じて変更することにより、露光光が画像状になる直接描画法などの直接描画法により活性光線を画像状に照射する方法を採用してもよい。
【００８５】
複数のミラーを配列し、各々のミラーの角度を必要に応じて変更することにより、露光光が画像状になる直接描画法としては、例えば、１３〜１７μｍ角程度のミラーを４８万〜８０万個程度配列し、各々のミラーの角度を必要に応じて変更することにより、露光光が画像状になる直接描画法がある。より具体的には、例えば、テキサス  インスツルメンツ社の「デジタルライトプロセッシング」露光法（ＤＬＰ（Ｄｉｇｉｔａｌ  Ｌｉｇｈｔ  Ｐｒｏｃｅｓｓｉｎｇ））、ペンタックス社の「データ・ダイレクト・イメージング・システム」、ＢＡＬＬ  Ｃｏｎｄｕｃｔｏｒ社の「マスクレス  リソグラフィ  システム（Ｍａｓｋｌｅｓｓ  Ｌｉｔｈｏｇｒａｐｈｙ  Ｓｙｓｔｅｍ）」等と呼ばれる方法が挙げられる。上記直接描画法の核となる機能を果たす配列されたミラーは、例えば、「マイクロミラー・アレイ」、「２次元表示素子」、「ＤＭＤ（Ｄｉｇｉｔａｌ  Ｍｉｒｒｏｒ  Ｄｅｖｉｃｅ）」等と呼ばれる。
【００８６】
活性光線の光源としては、公知の光源、公知の光源、例えば、カーボンアーク灯、水銀蒸気アーク灯、高圧水銀灯、キセノンランプ、Ａｒイオンレーザ、半導体レーザ等の紫外線、可視光などを有効に放射するものが用いられる。本発明においては、水銀灯光源の波長３６５ｎｍ以下の光を、フィルタを使用して９０％（より好ましくは９９．０％、さらに好ましくは９９．５％）以上カットした活性光線、波長４００〜４５０ｎｍ（より好ましくは４００〜４１５ｎｍ）の光（活性光線）、あるいは半導体レーザの波長４０５ｎｍの光（活性光線）を用いることが望ましい。波長３６５ｎｍ以下の光をカットするフィルタとしては、例えば、シグマ光機社製シャープカットフィルタＳＣＦ−１００Ｓ−３９Ｌなどを用いることが出来る。また、光源として、レーザ（より好ましくは半導体レーザダイオード、さらに好ましくは窒化ガリウム系半導体レーザ）、青色レーザ（より好ましくは窒化ガリウム系青色レーザ）を用いることが好ましく、さらに、この場合には波長４００〜４５０ｎｍ（より好ましくは４００〜４１５ｎｍ）の光（活性光線）を照射することが好ましい。
【００８７】
また、本実施形態において、上記光源の光としては、波長４００〜４５０ｎｍの光を照射することが好ましく、波長４００〜４１５ｎｍの光がより好ましい。水銀灯のように波長３６５ｎｍ以下の光を多く発する光源を露光光とする場合、波長３６５ｎｍ以下の光をフィルタを使用して９０％以上カットして光を照射することが好ましく、９９．０％以上カットすることがより好ましく、９９．５％以上カットすることが特に好ましい。波長３６５ｎｍ以下の光をカットするフィルタとしては、例えば、シグマ光機社製シャープカットフィルタＳＣＦ−１００Ｓ−３９Ｌ等を用いることができる。また、光源としては、レーザを用いることが好ましく、半導体レーザダイオードを用いることがより好ましく、窒化ガリウム系半導体レーザ及び青色レーザを用いることが特に好ましい。青色レーザとしては、窒化ガリウム系青色レーザが好ましい。更に、レーザ光源を露光光とする場合、波長４００〜４５０ｎｍの光を照射することが好ましく、波長４００〜４１５ｎｍの光がより好ましく、波長４０５ｎｍの光が特に好ましい。また、１３〜１７μｍ角程度のミラーを４８万〜８０万個程度配列し、各々のミラーの角度を必要に応じて変更することにより、露光光が画像状になる直接描画法で露光する方法は波長４００〜４５０ｎｍの光により行われることが好ましく、波長４００〜４１５ｎｍの光がより好ましく、波長４００〜４１０ｎｍの光が特に好ましい。
【００８８】
また、上記に例示した光源の光として、光源の発振スペクトルにおける波長４００ｎｍ〜４５０ｎｍの面積積分強度ａが、波長３００ｎｍ以上４００ｎｍ未満の面積積分強度ｂの１０倍以上である光を照射することも好ましい。図３は、水銀灯光源の発振スペクトル図である。水銀灯を光源としてそのままで露光した場合、図３のように発される光の波長領域は広く、波長３６５ｎｍの光（ｉ線）を中心とした人体に有害な紫外線である波長４００ｎｍ未満の光が照射されてしまう。そこで、図４のようにカットフィルタを用いて、人体に有害な紫外線である波長３００ｎｍ以上４００ｎｍ未満の発振スペクトルの面積積分強度をｂとし、照射される波長４００〜４５０ｎｍの光の面積積分強度をａとしたときに、ａがｂの１０倍以上となるようカットすることが好ましい。ここで、図４は、フィルタを使用した水銀灯光源の発振スペクトル図である。
【００８９】
次いで、露光後、第３工程における露光部以外の部分を除去する方法としては、まず、感光性樹脂組成物層上に支持フィルムが存在している場合には、支持フィルムを除去し、その後、ウェット現像、ドライ現像等で露光部以外の部分を除去して現像する方法が挙げられる。これによりレジストパターンが形成される。
【００９０】
例えば、ウェット現像の場合は、アルカリ性水溶液、水系現像液、有機溶剤系現像液等の感光性樹脂組成物に対応した現像液を用いて、例えば、スプレー、揺動浸漬、ブラッシング、スクラッピング等の公知の方法により現像する。
【００９１】
現像液としては、アルカリ性水溶液等の安全かつ安定であり、操作性が良好なものが用いられる。上記アルカリ性水溶液の塩基としては、例えば、リチウム、ナトリウム又はカリウムの水酸化物等の水酸化アルカリ、リチウム、ナトリウム、カリウム若しくはアンモニウムの炭酸塩又は重炭酸塩等の炭酸アルカリ、リン酸カリウム、リン酸ナトリウム等のアルカリ金属リン酸塩、ピロリン酸ナトリウム、ピロリン酸カリウム等のアルカリ金属ピロリン酸塩などが用いられる。
【００９２】
また、現像に用いるアルカリ性水溶液としては、０．１〜５質量％炭酸ナトリウムの希薄溶液、０．１〜５質量％炭酸カリウムの希薄溶液、０．１〜５質量％水酸化ナトリウムの希薄溶液、０．１〜５質量％四ホウ酸ナトリウムの希薄溶液等が好ましい。また、現像に用いるアルカリ性水溶液のｐＨは９〜１１の範囲とすることが好ましく、その温度は、感光性樹脂組成物層の現像性に合わせて調節される。また、アルカリ性水溶液中には、表面活性剤、消泡剤、現像を促進させるための少量の有機溶剤等を混入させてもよい。
【００９３】
上記水系現像液としては、水又はアルカリ水溶液と一種以上の有機溶剤とからなる現像液が挙げられる。ここでアルカリ性水溶液の塩基としては、先に述べた物質以外に、例えば、ホウ砂やメタケイ酸ナトリウム、水酸化テトラメチルアンモニウム、エタノールアミン、エチレンジアミン、ジエチレントリアミン、２ーアミノ−２−ヒドロキシメチル−１、３−プロパンジオール、１、３−ジアミノプロパノール−２、モルホリン等が挙げられる。現像液のｐＨは、レジストの現像が充分にできる範囲でできるだけ小さくすることが好ましく、ｐＨ８〜１２とすることが好ましく、ｐＨ９〜１０とすることがより好ましい。
【００９４】
上記有機溶剤としては、例えば、三アセトンアルコール、アセトン、酢酸エチル、炭素数１〜４のアルコキシ基をもつアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテル等が挙げられる。これらは、単独で又は２種類以上を組み合わせて使用される。有機溶剤の濃度は、通常、２〜９０質量％とすることが好ましく、その温度は、現像性にあわせて調整することができる。また、水系現像液中には、界面活性剤、消泡剤等を少量混入することもできる。単独で用いる有機溶剤系現像液としては、例えば、１，１，１−トリクロロエタン、Ｎ−メチルピロリドン、Ｎ，Ｎ−ジメチルホルムアミド、シクロヘキサノン、メチルイソブチルケトン、γ−ブチロラクトン等が挙げられる。
【００９５】
これらの有機溶剤は、引火防止のため、１〜２０質量％の範囲で水を添加することが好ましい。また、必要に応じて２種以上の現像方法を併用してもよい。現像の方式には、ディップ方式、バトル方式、スプレー方式、ブラッシング、スラッピング等があり、高圧スプレー方式が解像度向上のためには最も適している。
【００９６】
上記現像の方式としては、例えば、ディップ方式、スプレー方式、ブラッシング、スラッピング等が挙げられる。現像後の処理として、必要に応じて６０〜２５０℃程度の加熱又は０．２〜１０Ｊ／ｃｍ２程度の露光を行うことによりレジストパターンをさらに硬化して用いてもよい。また、現像後に行われる金属面のエッチングには、例えば、塩化第二銅溶液、塩化第二鉄溶液、アルカリエッチング溶液等を用いることができる。
【００９７】
（プリント配線板の製造方法）
次に、本発明のプリント配線板の製造方法について説明する。本発明のプリント配線板の製造方法は、上記本発明のレジストパターンの形成方法により、レジストパターンの形成された回路形成用基板をエッチング又はめっきするものである。
【００９８】
回路形成用基板のエッチング及びめっきは、形成されたレジストパターンをマスクとして、回路形成用基板の導体層等に対して行われる。エッチングを行う場合のエッチング液としては、塩化第二銅溶液、塩化第二鉄溶液、アルカリエッチング溶液、過酸化水素エッチング液が挙げられ、これらの中では、エッチファクタが良好な点から塩化第二鉄溶液を用いることが好ましい。また、めっきを行う場合のめっき方法としては、例えば、硫酸銅めっき、ピロリン酸銅めっき等の銅めっき、ハイスローはんだめっき等のはんだめっき、ワット浴（硫酸ニッケル−塩化ニッケル）めっき、スルファミン酸ニッケル等のニッケルめっき、ハード金メッキ、ソフト金メッキ等の金メッキなどが挙げられる。
【００９９】
エッチング又はめっき終了後、レジストパターンは、例えば、現像に用いたアルカリ性水溶液より更に強アルカリ性の水溶液で剥離することができる。この強アルカリ性の水溶液としては、例えば、１〜１０質量％水酸化ナトリウム水溶液、１〜１０質量％水酸化カリウム水溶液等が用いられる。剥離方式としては、例えば、浸漬方式、スプレー方式等が挙げられ、浸漬方式及びスプレー方式を単独で使用してもよいし、併用してもよい。また、レジストパターンが形成されたプリント配線板は、多層プリント配線板でもよく、小径スルーホールを有していてもよい。以上によりプリント配線板が得られる。
【実施例】
【０１００】
以下、本発明の好適な実施例について更に詳細に説明するが、本発明はこれらの実施例に限定されるものではない。
【０１０１】
まず、表１及び表２に示す成分を配合し、実施例１〜実施例３、並びに、比較例１及び比較例２の感光性樹脂組成物の溶液を得た。
【０１０２】
【表１】
2011018069.tif 000003
【０１０３】
【表２】
2011018069.tif 000004
【０１０４】
次いで、得られた感光性樹脂組成物（実施例１〜実施例３、並びに、比較例１及び比較例２）の溶液を、１６μｍ厚のポリエチレンテレフタレートフィルム（商品名ＧＳ−１６，帝人社製）上に均一に塗布し、１００℃の熱風対流式乾燥機で１０分間乾燥し感光性エレメント（実施例１〜実施例３、並びに、比較例１及び比較例２）を得た。各感光性エレメントの感光性樹脂組成物層の乾燥後の膜厚は、それぞれ２４μｍであった。
【０１０５】
次に、ＵＶ分光計（（株）日立製作所製，商品名：「Ｕ−３３１０分光光度計」）を用いて、各感光性エレメント（実施例１〜実施例３、並びに、比較例１及び比較例２）の感光性樹脂組成物層の露光波長に対するＯ．Ｄ．値を測定した。Ｏ．Ｄ．値は、まず測定側に支持フィルム及び感光性樹脂組成物層からなる各感光性エレメントを置き、リファレンス側に支持フィルムを置き、吸光度モードにより５５０〜３００ｎｍまでを連続測定し、３６５ｎｍ、４０５ｎｍにおける値を読みとることにより測定した。その結果を後述の表３に示す。
【０１０６】
一方、銅箔（厚さ３５μｍ）を両面に積層したガラスエポキシ材である銅張積層板（日立化成工業（株）製、製品名ＭＣＬ−Ｅ−６７）の銅表面を＃６００相当のブラシを持つ研磨機（三啓（株）製）を用いて研磨し、水洗後、空気流で乾燥させ、銅張積層板（基板）を得た。次いで、銅張積層板８０℃に加温した後、銅張積層板上に各感光性エレメント（実施例１〜実施例３、並びに、比較例１及び比較例２）の保護フィルムを除去しながら、各感光性樹脂組成物層が銅張積層板の表面上に密着するようにして、１２０℃で０．４ＭＰａ（４ｋｇｆ／ｃｍ２）の圧力下でラミネート（積層）した。
【０１０７】
次に、各感光性エレメントが積層された銅張積層板を冷却し２３℃になった時点で、ポリエチレンテレフタレート面に、濃度領域０．００〜２．００、濃度ステップ０．０５、タブレットの大きさ２０ｍｍ×１８７ｍｍ、各ステップの大きさが３ｍｍ×１２ｍｍである４１段ステップタブレットを有するフォトツールと解像度評価用ネガとしてライン幅／スペース幅が６／６〜３５／３５（単位：μｍ）の配線パターンを有するフォトツールを密着させた。次に、更にその上に、波長３６５ｎｍ以下の光を９９．５％以上カットするためにシグマ光機社製シャープカットフィルタＳＣＦ−１００Ｓ−３９Ｌを置き、５ｋＷショートアークランプを光源とする平行光露光機（オーク製作所製、製品名ＥＸＭ−１２０１）を用いて、４１段ステップタブレットの現像後の残存ステップ段数が１４段、１７段、２０段となる露光量で露光を行った。
【０１０８】
４１段ステップタブレットの現像後の残存ステップ段数が１７段となる露光量を感度とした。なお、照度の測定はシャープカットフィルタを透過した光について、４０５ｎｍ対応プローブを適用した紫外線照度計（ウシオ電機社製、商品名：「ＵＩＴ−１０１」）を用いて行い、照度×露光時間を露光量とした。
【０１０９】
次に、ポリエチレンテレフタレートフィルムを剥離し、３０℃で１質量％炭酸ナトリウム水溶液を２４秒間スプレーし、未露光部分を除去した。その後、銅張り積層板上に形成された光硬化膜のステップタブレットの段数を測定することにより、感光性樹脂組成物の光感度を評価した。その結果を後述の表３に示す。光感度は、ステップタブレットの段数で示され、このステップタブレットの段数が高いほど、光感度が高いことを示す。
【０１１０】
解像度は、現像処理によって未露光部をきれいに除去することができ、なおかつラインが蛇行、カケを生じることなく生成されたライン幅間のスペース幅の最も小さい値により評価した。感度および解像度の評価は、共に、数値が小さいほど良好な値である。その結果を後述の表３に示す。
【０１１１】
現像後のレジスト形状は、日立走査型電子顕微鏡Ｓ−５００Ａを用いて観察した。レジスト形状は矩形に近いことが望ましい。その結果を後述の表３に示す。
【０１１２】
【表３】
2011018069.tif 000005
【０１１３】
次に、表４及び表５に示す成分を配合し、実施例４〜実施例６、並びに、比較例３及び比較例４の感光性樹脂組成物の溶液を得た。
【０１１４】
【表４】
2011018069.tif 000006
【０１１５】
【表５】
2011018069.tif 000007
【０１１６】
次に、得られた実施例４〜６及び比較例３〜４の感光性樹脂組成物の溶液を、１６μｍ厚のポリエチレンテレフタレートフィルム（帝人社製、製品名ＧＳ―１６）上に均一に塗布し、１００℃の熱風対流式乾燥器で１０分間乾燥して、感光性エレメントを得た。感光性樹脂組成物層の膜厚は、２５μｍであった。
【０１１７】
得られた感光性エレメントにおける感光性樹脂組成物層の露光波長に対するＯ．Ｄ．値を実施例１と同様にして測定した。また、得られた感光性エレメントを用いたこと以外は、実施例１と同様にして感度、解像度及びレジスト形状について評価した。なお、実施例４〜６及び比較例３〜４の照度の測定は、ウシオ電機社製紫外線照度計ＵＩＴ−１０１に代えて、ウシオ電機社製紫外線積算光量計ＵＩＴ−１５０とウシオ電機社製受光器ＵＶＤ−Ｓ４０５とを組合わせて用いて測定した。
【０１１８】
実施例４〜６並びに比較例３〜４の感光性エレメントのＯ．Ｄ．値、感度、解像度及びレジストの断面形状の各データを表６に示す。なお、参考のためにそれぞれ感光性樹脂組成物中の（Ｃ）成分の配合量Ｐ［ｇ］、感光性エレメントの感光性樹脂組成物層の膜厚Ｑ［μｍ］、それらの積Ｒも示す。
【０１１９】
【表６】
2011018069.tif 000008
【０１２０】
上記の表に示した結果からわかるように、実施例１〜３に対して実施例４〜６でも感度及び解像度に優れること、及び略矩形のレジスト形状となることが確認された。なお、実施例４〜６では実施例１〜３と比較すると感度が小さい値となっているが、これは照度の測定の際の測定機器が変わり、（Ｃ）成分の配合量を変えたためであると考えられる。
【産業上の利用可能性】
【０１２１】
本発明の感光性エレメントは、露光光として波長４００〜４５０ｎｍの光を使用した場合に十分な感度及び解像度を得ることができ、然も良好なレジスト形状を得ることができる。したがって、本発明の感光性エレメントによれば、かかる感光性エレメントを用いたレジストパターンの形成方法及びプリント配線板の製造方法を提供することが可能となる。より詳しくは、露光光として波長４００〜４５０ｎｍの光を使用した場合に十分な感度及び解像度を得ることができ、然も良好なレジスト形状を得ることのできるレジストパターンの形成方法を提供することが可能となる。更に、露光光として波長４００〜４５０ｎｍの光を使用した場合に高密度なプリント配線板を高いスループットで製造することのできるプリント配線板の製造方法を提供することが可能となる。
【符号の説明】
【０１２２】
１…感光性エレメント、１１…支持フィルム、１２…感光性樹脂組成物層、１３…保護フィルム。
【図１】
2011018069.tif 000009
【図２】
2011018069.tif 000010
【図３】
2011018069.tif 000011
【図４】
2011018069.tif 000012